ПОЛУПРОВОДНИКОВЫЙ СВЕТОИЗЛУЧАЮЩИЙ ДИОД С КОНВЕРСИЕЙ ДЛИНЫ ВОЛНЫ

1. Устройство, содержащее:
полупроводниковую структуру (50), содержащую светоизлучающий слой;
люминесцентный материал (58а, 58b, 58, 66), размещенный на пути света, излучаемого светоизлучающим слоем; и
термоконтактный материал (56), размещенный в прозрачном материале (60);
причем:
термоконтактный материал не производит конверсии длины волны света, излучаемого светоизлучающим слоем;
термоконтактный материал имеет большую теплопроводность, чем теплопроводность прозрачного материала;
термоконтактный материал размещен для рассеяния теплоты от люминесцентного материала;
термоконтактный материал имеет медианный размер частиц больше чем 10 мкм; и
коэффициент преломления термоконтактного материала отличается от коэффициента преломления прозрачного материала менее чем на 10%.
2. Устройство по п.1, в котором люминесцентный материал (58а, 58b, 58, 66) представляет собой порошкообразный люминофор (58а, 58b, 58), размещенный в прозрачном материале (60).
3. Устройство по п.1, в котором:
люминесцентный материал (58а, 58b, 58, 66) представляет собой первый люминесцентный материал (58а), сконфигурированный для излучения света с первой пиковой длиной волны;
устройство дополнительно содержит второй люминесцентный материал (58b), сконфигурированный для излучения света со второй пиковой длиной волны; и
первый и второй люминесцентные материалы смешаны и размещены в прозрачном материале (60).
4. Устройство по п.1, в котором:
люминесцентный материал (58а, 58b, 58, 66) представляет собой первый люминесцентный материал (58а), сконфигурированный для излучения света с первой пиковой длиной волны;
устройство дополнительно содержит второй люминесцентный материал (58b), сконфигурированный для излучения света со второй пиковой длиной волны; и
первый и второй люминесцентные материалы размещены в прозрачном материале (60) и позиционированы поверх полупроводниковой структуры в отдельных слоях.
5. Устройство по п.1, в котором люминесцентный материал (58а, 58b, 58, 66) представляет собой керамический люминофор (66).
6. Устройство по п.6, дополнительно содержащее порошкообразный люминофор (58), размещенный в прозрачном материале (60).
7. Устройство по п.1, в котором прозрачный материал (60) сформирован в линзу (68), и прозрачный материал размещен между полупроводниковой структурой (50) и люминесцентным материалом (58а, 58b).
8. Устройство по п.1, в котором светоизлучающий слой представляет собой III-нитридный материал.
9. Устройство по п.1, в котором термоконтактный материал (56) имеет теплопроводность по меньшей мере 5 Вт/м-°С.
10. Устройство по п.1, в котором термоконтактный материал (56) содержит одно из смешанных оксидов алюминия/кремния, диоксида кремния, некристаллического диоксида кремния, SiC, AlN, алмаза, частиц неактивированного люминофора, YAG без Се-легирования и их смесей.
11. Устройство по п.1, в котором термоконтактный материал (56) содержит порошок с медианным размером частиц между 10 мкм и 50 мкм.
12. Устройство по п.1, в котором термоконтактный материал (56) содержит порошок, в котором, по меньшей мере, часть частиц термоконтактного материала находится в непосредственном контакте с ближайшими соседними частицами и формирует путь теплопроводности к полупроводниковой структуре (50).
13. Способ, содержащий этапы, в которых:
создают полупроводниковую структуру (50), содержащую светоизлучающий слой;
позиционируют люминесцентный материал (58а, 58b, 58, 66) на пути света, излучаемого светоизлучающим слоем; и
позиционируют термоконтактный материал (56), размещенный в прозрачном материале (60), для рассеяния теплоты от люминесцентного материала;
в котором:
термоконтактный материал не производит конверсии длины волны света, излучаемого светоизлучающим слоем;
термоконтактный материал имеет большую теплопроводность, чем теплопроводность прозрачного материала;
термоконтактный материал имеет медианный размер частиц больше чем 10 мкм; и
коэффициент преломления термоконтактного материала отличается от коэффициента преломления прозрачного материала менее чем на 10%.
14. Способ по п.13, в котором люминесцентный материал (58а, 58b, 58, 66) представляет собой керамический люминофор (66).
15. Способ по п.13, в котором термоконтактный материал (56) содержит одно из смешанных оксидов алюминия/кремния, диоксида кремния, некристаллического диоксида кремния, SiC, AlN, алмаза, частиц неактивированного люминофора, YAG без Се-легирования, и их смесей.
16. Способ по п.13, в котором плотность термоконтактного материала достаточна для того гарантировать что подавляющее большинство частиц термоконтактного материала контактируют друг с другом.
17. Способ по п.13, в котором отношение масс термоконтактного материала по сравнению с прозрачным материалом, по меньшей мере, 1,5:1.
18. Способ по п.13, в котором отношение масс термоконтактного материала по сравнению с люминесцентным материалом, по меньшей мере, 4:1.
19. Способ по п.1, в котором плотность термоконтактного материала достаточна для того гарантировать что подавляющее большинство частиц термоконтактного материала контактируют друг с другом.
20. Способ по п.1, в котором отношение масс термоконтактного материала по сравнению с прозрачным материалом, по меньшей мере, 1,5:1.
21. Способ по п.13, в котором отношение масс термоконтактного материала по сравнению с люминесцентным материалом, по меньшей мере, 4:1.